(57)【要約】      （修正有）【課題】めっき性に優れた合金化溶融亜鉛めっき原板を製造する方法を提供する。【解決手段】所定の成分組成を満足する鋼を熱間圧延し、６５０℃以上で巻き取って素地鋼板を得る工程と、得られた素地鋼板を無酸化炉で、前記無酸化炉の入口を含む領域の酸素濃度が０〜１００ｐｐｍに抑制されており、且つ前記無酸化炉全体の酸素濃度が０〜１００００ｐｐｍに制御された雰囲気で加熱する加熱工程と、還元炉で還元する工程と、をこの順で含む合金化溶融亜鉛めっき原板の製造方法。【選択図】なし【特許請求の範囲】
【請求項１】
質量％で、
Ｃ  ：０．０５〜０．３％、
Ｓｉ：０．８〜２．５％、
Ｍｎ：１．６〜４％、
Ａｌ：０％超、０．５％以下、および
Ｃｒ：０．１〜０．３％を含有し、
残部：鉄および不可避不純物からなる鋼を熱間圧延し、６５０℃以上で巻き取って素地鋼板を得る工程と、
得られた素地鋼板を無酸化炉で、前記無酸化炉の入口を含む領域の酸素濃度が０〜１００ｐｐｍに抑制されており、且つ前記無酸化炉全体の酸素濃度が０〜１００００ｐｐｍに制御された雰囲気で加熱する加熱工程と、
還元炉で還元する工程と、
をこの順で含むことを特徴とする合金化溶融亜鉛めっき鋼板の製造方法。
【請求項２】
前記加熱工程では、加熱温度を８５０℃以上とする請求項１に記載の製造方法。
【発明の詳細な説明】
【技術分野】
【０００１】
本発明は、合金化溶融亜鉛めっき鋼板の製造方法に関する。
【背景技術】
【０００２】
自動車、家電、建材等の分野では、素地鋼板の表面に溶融亜鉛めっきを施した溶融亜鉛めっき鋼板［以下、ＧＩ（Ｇａｌｖａｎｉｚｅｄ  Ｓｔｅｅｌ  Ｓｈｅｅｔ）鋼板と呼ぶことがある。］に、合金化処理を施した合金化溶融亜鉛めっき鋼板［以下、ＧＡ（Ｇａｌｖａｎｎｅａｌｅｄ  Ｓｔｅｅｌ  Ｓｈｅｅｔ）鋼板と呼ぶことがある。］が用いられている。ＧＡ鋼板は、強度、溶接性、塗装後の耐食性などに優れるため、例えば、自動車の分野では、骨格部材など（例えば、衝突時のエネルギーを吸収する役割を担うメンバーなど）に用いられている。
【０００３】
ＧＡ鋼板は、一般的には、連続亜鉛めっきライン（Ｃｏｎｔｉｎｕｏｕｓ  Ｇａｌｖａｎｉｚｉｎｇ  Ｌｉｎｅ；ＣＧＬ）で製造される。ＣＧＬでは、例えば、予め準備した素地鋼板を、無酸化炉で加熱して酸化し、次いで還元炉で還元した後、溶融亜鉛めっきおよび合金化処理を施すことによってＧＡ鋼板を製造できる。ＧＡ鋼板の製造方法として、特許文献１〜３の技術が知られている。
【０００４】
特許文献１には、鋼板をＯ2≧０．１％、Ｈ2Ｏ≧１％を含有する雰囲気中で、４００〜７５０℃の温度で加熱（Ａ帯加熱）し、次いで、Ｏ2＜０．１％、Ｈ2Ｏ≧１％を含有する雰囲気中で、６００〜８５０℃の温度で加熱（Ｂ帯加熱）し、次いで、Ｈ2＝１〜５０％を含み露点が０℃以下の雰囲気中で、加熱（Ｃ帯加熱）した後、溶融亜鉛めっき処理および合金化処理を施す製造方法が記載されている。また、Ａ帯加熱とＢ帯加熱は、無酸化炉で行うことが記載されている。
【０００５】
特許文献２には、第１加熱工程では、０．１０≦Ｏ2≦２０ｖｏｌ％、１≦Ｈ2Ｏ≦５０ｖｏｌ％を含有する雰囲気中で４００〜７５０℃の温度で加熱し、次いで、第２加熱工程では、０．０１≦Ｏ2＜０．１０ｖｏｌ％、１≦Ｈ2Ｏ≦２０ｖｏｌ％を含有する雰囲気中で６００〜８５０℃の温度で加熱し、次いで、均熱工程では、０．０５≦Ｈ2≦３．０ｖｏｌ％を含み露点が０℃以下の雰囲気中で７５０〜９００℃の温度域で１５〜６００秒保持した後、溶融亜鉛めっきおよび合金化処理する製造方法が記載されている。また、第１加熱工程と第２加熱工程は、無酸化炉で行うことが記載されている。
【０００６】
特許文献３には、前段においてＯ2：０．１〜２０ｖｏｌ％、Ｈ2Ｏ：１〜５０ｖｏｌ％を含有する雰囲気中で４００〜７５０℃の範囲内の温度になるように加熱し、後段においてＯ2：０．０１〜０．１ｖｏｌ％未満、Ｈ2Ｏ：１〜２０ｖｏｌ％を含有する雰囲気中で６００〜８５０℃の範囲内の温度になるように加熱する第１加熱工程を施し、次いで、Ｈ2：１〜５０ｖｏｌ％を含み露点が０℃以下の雰囲気中で７５０〜９００℃の温度域で１５〜６００ｓ保持し、４５０〜５５０℃の温度域に冷却した後、該４５０〜５５０℃の温度域で１０〜２００ｓ保持する第２加熱工程を施した後、溶融亜鉛めっき処理および合金化処理を施す製造方法が記載されている。また、第１加熱工程の前段および後段は、無酸化炉で行うことが記載されている。
【先行技術文献】
【特許文献】
【０００７】
【特許文献１】特開２００７−２９１４９８号公報
【特許文献２】特開２０１４−１９９３５号公報
【特許文献３】特開２０１２−２５１１９２号公報
【発明の概要】
【発明が解決しようとする課題】
【０００８】
ところで、鋼板を高強度化するには、ＳｉやＭｎ等の固溶強化元素を添加する方法が考えられる。特にＳｉは、鋼板の延性を損なわずに高強度化するのに寄与するため、Ｓｉを０．８〜２．５％含有するＳｉ含有鋼板は高強度鋼板として有用である。
【０００９】
しかしＳｉを０．８〜２．５％の範囲で含有すると、熱延鋼板の強度が非常に上昇するため、冷間連続圧延機（Ｔａｎｄｅｍ  Ｃｏｌｄ  Ｓｔｒｉｐ  Ｍｉｌｌ；ＴＣＭ）における冷間圧延が困難になる。
【００１０】
そこで熱間圧延の巻取り温度を６５０℃以上に高めることが有効である。
【００１１】
ところが、巻取り温度を６５０℃以上に高めると、素地鋼板の表面に粒界酸化が生成し、特にＳｉは易酸化性元素であるため、表面近傍におけるＳｉが酸化物として析出し、固溶Ｓｉ量が減少する。固溶Ｓｉ量が減少すると、連続亜鉛めっきライン（ＣＧＬ）の無酸化炉で素地鋼板表面の酸化が過剰に進行し、めっき性が悪化する。ちなみに、上記特許文献２には、巻取り温度は記載されていないが、上記特許文献１では５４０℃で巻き取っており、上記特許文献３では、４００〜６５０℃で鋼帯に巻き取ることが記載されている。
【００１２】
また、上記無酸化炉では、板形状を確保するために、通常、８５０℃以上に加熱する。しかし無酸化炉での加熱温度を高くすると、素地鋼板表面の酸化が進行し、めっき性が劣化する。
【００１３】
本発明は上記の様な事情に着目してなされたものであって、その目的は、めっき性に優れた合金化溶融亜鉛めっき鋼板を製造する方法を提供することにある。
【課題を解決するための手段】
【００１４】
上記課題を解決することのできた本発明に係る合金化溶融亜鉛めっき鋼板の製造方法とは、質量％で、Ｃ：０．０５〜０．３％、Ｓｉ：０．８〜２．５％、Ｍｎ：１．６〜４％、Ａｌ：０％超、０．５％以下、およびＣｒ：０．１〜０．３％を含有し、残部：鉄および不可避不純物からなる鋼を熱間圧延し、６５０℃以上で巻き取って素地鋼板を得る工程と、得られた素地鋼板を無酸化炉で、前記無酸化炉の入口を含む領域の酸素濃度が０〜１００ｐｐｍに抑制されており、且つ前記無酸化炉全体の酸素濃度が０〜１００００ｐｐｍに制御された雰囲気で加熱する加熱工程と、還元炉で還元する工程と、をこの順で含む点に要旨を有する。
【００１５】
前記加熱工程では、加熱温度を８５０℃以上とすることが好ましい。
【発明の効果】
【００１６】
本発明によれば、素地鋼板の成分組成を適切に制御し、且つ該素地鋼板を無酸化炉で加熱する雰囲気を適切に制御しているため、めっき性に優れた合金化溶融亜鉛めっき鋼板を製造できる。
【図面の簡単な説明】
【００１７】
【図１】図１は、本発明の製造方法を実施できる合金化溶融亜鉛めっき鋼板の製造設備の一例を示した概略図である。
【図２】図２のａは、図１に示した無酸化炉２の縦断面図であり、図２のｂは、図２のａにおけるＸ−Ｘ矢視断面図である。
【発明を実施するための形態】
【００１８】
本発明者らは、鋼板の強度を高めるために、Ｓｉを０．８〜２．５％含有する鋼を熱間圧延し、６５０℃以上で巻き取って得られた素地鋼板を用い、ＣＧＬで、めっき性に優れたＧＡ鋼板を製造する方法について鋭意検討を重ねてきた。その結果、上記素地鋼板にＣｒを０．１〜０．３％含有させれば、熱間圧延後の巻取り温度を６５０℃以上に高めても、素地鋼板の表面酸化が抑制されること、また、無酸化炉の入口を含む領域の酸素濃度を０〜１００ｐｐｍに抑制し、且つ前記無酸化炉全体の酸素濃度を０〜１００００ｐｐｍに制御すれば、素地鋼板の表面酸化が抑制されるため、めっき性を改善できることを見出し、本発明を完成した。
【００１９】
即ち、素地鋼板の表面に粒界酸化が生成したり、無酸化炉で高温で酸化すると、素地鋼板表面の酸化が進みすぎて、酸化の制御が困難となり、めっきを安定して実施できない。そこで無酸化炉内での素地鋼板の酸化を適切に制御するために、本発明では素地鋼板にＣｒを０．１〜０．３％の範囲で含有させる必要がある。
【００２０】
また、無酸化炉での酸化が不足すると不めっきが発生するが、逆に酸化しすぎると、還元により還元鉄が多量に生成し、溶融亜鉛めっき浴中での合金化が促進され、めっき付着量過多またはめっき中のＦｅ％が過剰になる。めっき付着量とめっき中のＦｅ％は相反するパラメーターであり、めっき付着量を範囲内に抑制すれば、めっき中のＦｅ％は増加し、逆にめっき中のＦｅ％を範囲内に抑制するには、めっき付着量を増加する必要がある。従ってめっき付着量とＦｅ％を両立させるには無酸化炉における過剰酸化を抑制する必要がある。
【００２１】
以下、本発明の製造方法について、順を追って説明する。
【００２２】
本発明の合金化溶融亜鉛めっき鋼板の製造方法は、質量％で、Ｃ：０．０５〜０．３％、Ｓｉ：０．８〜２．５％、Ｍｎ：１．６〜４％、Ａｌ：０％超、０．５％以下、およびＣｒ：０．１〜０．３％を含有し、残部：鉄および不可避不純物からなる鋼を熱間圧延し、６５０℃以上で巻き取って素地鋼板を得る工程と、得られた素地鋼板を無酸化炉で、前記無酸化炉の入口を含む領域の酸素濃度が０〜１００ｐｐｍに抑制されており、且つ前記無酸化炉全体の酸素濃度が０〜１００００ｐｐｍに制御された雰囲気で加熱する加熱工程と、還元炉で還元する工程と、この順で含んでいる。還元して得られた素地鋼板は、常法に従って溶融亜鉛めっきを施し、合金化処理を行えばよい。以下、本発明の製造方法を、図面を用いて説明する。
【００２３】
図１は、本発明の製造方法を実施できる合金化溶融亜鉛めっき鋼板の製造設備の一例を示した概略図である。図１中、Ｐは素地鋼板を示しており、予熱装置１、無酸化炉２、還元炉３、冷却装置４、溶融亜鉛めっき装置５、および合金化炉６をこの順で通過することによって、素地鋼板Ｐの表面に合金化溶融亜鉛めっき層を有する合金化溶融亜鉛めっき鋼板（ＧＡ鋼板）Ｑが得られる。なお、図１において、２２は支持ローラ、矢印２３は鋼板の移動方向を示している。
【００２４】
また、図１に示した無酸化炉２の縦断面図を図２のａに示し、図２のａにおけるＸ−Ｘ矢視断面図を図２のｂに示す。図２のａにおいて、２１は直火バーナ、Ｚ1〜Ｚ5は第１ゾーンから第５ゾーンをそれぞれ示している。
【００２５】
なお、本発明の製造方法は、図１、図２に示した設備に限定されるものではない。
【００２６】
［素地鋼板を得る工程］
本発明では、質量％で、Ｃ：０．０５〜０．３％、Ｓｉ：０．８〜２．５％、Ｍｎ：１．６〜４％、Ａｌ：０％超、０．５％以下、およびＣｒ：０．１〜０．３％を含有し、残部：鉄および不可避不純物からなる鋼を熱間圧延し、６５０℃以上で巻き取って素地鋼板Ｐを準備する。上記鋼の成分組成を規定した理由は次の通りである。以下、％は、質量％を意味する。
【００２７】
Ｃは、鋼板の強度を確保するために必要な元素である。こうした効果を発揮させるために、Ｃ量は、０．０５％以上とする。Ｃ量は、好ましくは０．０６％以上、より好ましくは０．０７％以上である。しかし、Ｃ量が過剰になると溶接性が低下する。従って本発明では、Ｃ量は、０．３％以下とする。Ｃ量は、好ましくは０．２５％以下、より好ましくは０．２０％以下である。
【００２８】
Ｓｉは、固溶強化能が大きく、また延性を低下させずに強度を高めるのに作用する元素である。こうした効果を発揮させるために、Ｓｉ量は０．８％以上とする。Ｓｉ量は、好ましくは０．９％以上、より好ましくは１．０％以上である。しかし、Ｓｉ量が過剰になると、強度が高くなりすぎて冷間圧延機への負荷が増大する。また、熱間圧延の際にＳｉスケールを発生して鋼板の表面性状を悪化し、めっき性が劣化する。従って本発明では、Ｓｉ量は２．５％以下とする。Ｓｉ量は、好ましくは２．３％以下、より好ましくは２．０％以下である。
【００２９】
Ｍｎは、鋼板の強度を確保するために必要な元素である。また、Ｍｎは、残留オーステナイトの生成を促進して加工性を高めるのに作用する元素である。こうした効果を発揮させるために、Ｍｎ量は１．６％以上とする。Ｍｎ量は、好ましくは１．８％以上、より好ましくは２．０％以上である。しかし、Ｍｎ量が過剰になると、延性や溶接性が劣化する。従って本発明では、Ｍｎ量は４％以下とする。Ｍｎ量は、好ましくは３．５％以下、より好ましくは３．０％以下である。
【００３０】
Ａｌは、脱酸剤として作用する元素である。こうした効果を有効に発揮させるには、Ａｌ量は、０．０１％以上とすることが好ましい。しかし、Ａｌを過剰に含有すると、鋼板中にアルミナなどの介在物が多く生成し、加工性を劣化させることがある。従って本発明では、Ａｌは０．５％以下とする。
【００３１】
Ｃｒは、酸化を抑制する元素であり、Ｃｒを含有することによって、粒界に生成するＳｉ酸化物量が低減し、固溶Ｓｉ量が増加する。固溶ＳｉとＣｒはともに酸化抑制元素として作用し、無酸化炉において急速な酸化の進行を防止できる。こうした効果を発揮させるために、Ｃｒ量は０．１％以上とする。Ｃｒ量は、好ましくは０．１３％以上、より好ましくは０．１５％以上である。しかしＣｒを過剰に含有すると酸化の進行が大幅に抑制され、酸化不足になるため、Ｃｒ量は０．３％以下とする。Ｃｒ量は、好ましくは０．２８％以下、より好ましくは０．２５％以下である。
【００３２】
上記素地鋼板の残部は、鉄および不可避不純物である。不可避不純物としては、ＰやＳが挙げられる。Ｐは、例えば、０％超、０．０３％以下であることが好ましく、Ｓは、例えば、０％超、０．０１％以下であることが好ましい。
【００３３】
Ｐは、不可避不純物であり、粒界に偏析して粒界脆化を助長し、穴広げ性を劣化させる。従って本発明では、Ｐ量は、０．０３％以下とすることが好ましい。Ｐ量はできるだけ低減することが推奨されるが、０％にすることは工業生産上不可能である。
【００３４】
ＳもＰと同様、不可避不純物である。Ｓは、鋼板中に介在物を生成し、加工性を劣化させる。従って本発明では、Ｓ量は、０．０１％以下とすることが好ましい。Ｓ量はできるだけ低減することが推奨されるが、０％にすることは工業生産上不可能である。
【００３５】
上記素地鋼板Ｐは、更に他の元素として、Ｔｉ：０％超、０．２％以下、Ｎｂ：０％超、０．１％以下、Ｖ：０％超、０．３％以下、Ｂ：０％超、０．０１％以下、Ｍｏ：０％超、０．５％以下、Ｃｕ：０％超、１．０％以下、Ｎｉ：０％超、１．０％以下、およびＣａ：０％超、０．００５％以下よりなる群から選ばれる少なくとも１種の元素を含有してもよい。
【００３６】
Ｔｉは、炭化物や窒化物を形成して強度を向上させる元素である。また、Ｔｉは、Ｂの焼入れ性を有効に活用するための元素でもある。詳細には、Ｔｉ窒化物形成により鋼中のＮが低減されるためＢ窒化物の形成が抑制され、Ｂが固溶状態となる結果、焼入れ性が有効に発揮される。このように、Ｔｉは焼入れ性を向上させることにより、鋼板の高強度化に寄与する。このような効果を有効に発揮させるには、Ｔｉ量は０．００５％以上が好ましい。しかし、Ｔｉ量が過剰になると、Ｔｉ炭化物やＴｉ窒化物が過剰に生成し、延性、伸びフランジ性、および曲げ加工性が劣化する。従って本発明では、Ｔｉ量は０．２％以下が好ましい。
【００３７】
Ｎｂは、組織を微細化して強度と靭性を向上させる元素である。こうした効果を有効に発揮させるには、Ｎｂ量は０．００５％以上が好ましい。しかし、Ｎｂ量が過剰になると、加工性が劣化する。従って本発明では、Ｎｂ量は０．１％以下が好ましい。
【００３８】
Ｖは、組織を微細化して強度と靭性を向上させる元素である。こうした効果を有効に発揮させるには、Ｖ量は０．００５％以上が好ましい。しかし、Ｖを過剰に含有してもその効果は飽和し、コスト高となる。従って本発明では、Ｖ量は０．３％以下が好ましい。
【００３９】
Ｂは、焼入れ性を向上させて鋼板の高強度化に寄与する元素である。こうした効果を有効に発揮させるには、Ｂ量は０．０００５％以上が好ましい。しかし、Ｂを過剰に含有してもその効果は飽和し、コスト高となる。従って本発明では、Ｂ量は０．０１％以下が好ましい。
【００４０】
Ｍｏは、高温域からの冷却中にフェライトが生成するのを抑制する元素である。こうした効果を有効に発揮させるには、Ｍｏ量は０．０１％以上が好ましい。しかし、Ｍｏを過剰に含有してもその効果は飽和し、コスト高となる。従って本発明では、Ｍｏ量は０．５％以下が好ましい。
【００４１】
Ｃｕは、鋼板の耐食性向上に作用する元素である。こうした効果を有効に発揮させるには、Ｃｕ量は０．０１％以上が好ましい。しかし、Ｃｕを過剰に含有してもその効果は飽和し、コスト高となる。従って本発明では、Ｃｕ量は１．０％以下が好ましい。
【００４２】
Ｎｉは、鋼板の耐食性向上に作用する元素である。こうした効果を有効に発揮させるには、Ｎｉ量は０．０１％以上が好ましい。しかし、Ｎｉを過剰に含有してもその効果は飽和し、コスト高となる。従って本発明では、Ｎｉ量は１．０％以下が好ましい。
【００４３】
Ｃａは、鋼板中の硫化物系介在物を球状化し、伸びフランジ性を良好にする元素である。こうした効果を有効に発揮させるために、Ｃａ量は０．０００５％以上が好ましい。しかし、Ｃａを過剰に含有してもその効果は飽和し、コスト高となる。従って本発明では、Ｃａ量は０．００５％以下が好ましい。
【００４４】
上記成分組成を満足する鋼を、常法に従って熱間圧延する。熱間圧延後の巻取り温度は、６５０℃以上とする。６５０℃以上で巻き取ることによって、冷間圧延設備への負荷を低減できる。上記巻取り温度の上限は特に限定されないが、例えば、７５０℃以下が好ましい。
【００４５】
６５０℃以上で巻き取った後は、常法に従って、酸洗すればよい。このようにして得られた熱延鋼板を、上記素地鋼板Ｐとして用いてもよいし、酸洗を行った後の熱延鋼板に対し、更に冷間圧延を行って得られた冷延鋼板を、上記素地鋼板Ｐとして用いてもよい。冷間圧延の条件は特に限定されず、公知の条件を採用できる。
【００４６】
［加熱工程］
得られた素地鋼板Ｐは、必要に応じて予熱装置１で予熱した後、無酸化炉２で加熱する。
【００４７】
上記予熱装置１では、上記素地鋼板Ｐを、例えば、２５０〜３５０℃に加熱することが好ましい。上記予熱装置１内の雰囲気は、例えば、後述する無酸化炉２からの対流雰囲気とすることが好ましい。
【００４８】
上記無酸化炉２での加熱は、前記無酸化炉の入口を含む領域の酸素濃度が０〜１００ｐｐｍに抑制されており、且つ前記無酸化炉全体の酸素濃度が０〜１００００ｐｐｍに制御された雰囲気で行う必要がある。
【００４９】
上記無酸化炉２の入口を含む領域とは、少なくとも入口を含む領域であればよく、無酸化炉２の一部でも全部でもよい。
【００５０】
上記無酸化炉２の入口を含む領域の酸素濃度を１００ｐｐｍ以下に抑えることによって、素地鋼板Ｐの表面が急速に酸化されるのを抑制でき、めっき性を向上できる。上記酸素濃度は、好ましくは８０ｐｐｍ以下、より好ましくは６０ｐｐｍ以下であり、最も好ましくは０ｐｐｍである。
【００５１】
上記無酸化炉２の全体の酸素濃度を１００００ｐｐｍ以下に制御することによって、無酸化炉２内で素地鋼板Ｐの表面が急速に酸化されるのを抑制でき、めっき性を向上できる。上記酸素濃度は、好ましくは９５００ｐｐｍ以下、より好ましくは８０００ｐｐｍ以下であり、最も好ましくは０ｐｐｍである。
【００５２】
なお、通常、無酸化炉内の空気比を一定に制御すると、無酸化炉の入口側ほど酸素濃度が高くなる傾向が知られている。そのため、無酸化炉に送給された素地鋼板は、無酸化炉の入口付近で急速に酸化されるため、酸化度合いを適切に制御できず、めっき性が劣化する。一方、無酸化炉内での酸化を緩やかに進行させると、酸化度合いを制御しやすくなるため、めっき性を改善できる。
【００５３】
上記無酸化炉２内における雰囲気の残部は、ＣＯ、ＣＯ2、Ｈ2Ｏ、Ｎ2などであればよい。
【００５４】
上記無酸化炉２の入口を含む領域の酸素濃度と、該無酸化炉２全体（即ち、無酸化炉２の入口を含む領域より下流側の領域）の酸素濃度は、同じでもよいし、異なっていてもよい。また、上記無酸化炉２の入口を含む領域の酸素濃度は、該無酸化炉２全体（即ち、無酸化炉２の入口を含む領域より下流側の領域）の酸素濃度よりも高くてもよいし、低くてもよい。
【００５５】
本発明では、無酸化炉２の入口を含む領域の酸素濃度を低減することが重要であり、この領域の範囲は特に限定されないが、例えば、無酸化炉２の全長に対して入口から４０％までの範囲とすればよい。
【００５６】
上記無酸化炉２内には、例えば、ＣＯ、ＣＯ2、Ｈ2Ｏ、Ｎ2などのガスを、例えば、３００〜６００Ｎｍ3／時間で流通させることが好ましい。
【００５７】
上記無酸化炉２内の酸素濃度は、無酸化炉２内を加熱するために設けた直火バーナ２１の燃焼条件を制御することによって調整できる。
【００５８】
上記無酸化炉２では、上記素地鋼板Ｐを８５０℃以上に加熱することが好ましい。加熱温度が８５０℃を下回ると、鋼板の形状を確保できないことがある。上記加熱温度は、好ましくは８６０℃以上、より好ましくは８７０℃以上である。上記加熱温度の上限は特に限定されないが、極端に高くしすぎると、鋼板表面の酸化が進行するため、めっき付着量が増大し、めっき性を改善できないことがある。従って本発明では、上記加熱温度は、９５０℃以下とすることが好ましい。
【００５９】
上記加熱温度は、無酸化炉２の出口で熱電対を用いて測定すればよい。
【００６０】
［還元工程］
加熱工程で加熱して得られた素地鋼板Ｐは、還元炉３で還元する。
【００６１】
上記還元炉３内の雰囲気は、Ｈ2ガスを１５〜２５体積％含み、残部は不活性ガスとすることが好ましい。不活性ガスとしては、例えば、Ｎ2ガスを用いることが好ましい。
【００６２】
上記還元炉３内の雰囲気の露点は、例えば、−５０〜０℃に制御することが好ましい。
【００６３】
上記還元炉３では、板温を、例えば、８５０〜９７０℃とし、３０〜７０秒保持して還元することが好ましい。
【００６４】
還元炉で還元した素地鋼板Ｐは、必要に応じて設けられた冷却装置４へ送給し、冷却することが好ましい。
【００６５】
上記冷却装置４では、上記素地鋼板Ｐを少なくとも二段階で冷却することが好ましく、一段階目の急冷帯では、板温を、例えば、５５０〜６５０℃まで冷却し、次いで二段階目の急冷帯では、板温を、例えば、４４０〜５６０℃まで冷却することが好ましい。
【００６６】
４４０〜５６０℃まで冷却した後は、低温保持帯で、例えば、２０〜４０秒保持することが好ましい。
【００６７】
上記冷却装置４で冷却した素地鋼板Ｐは、溶融亜鉛めっき装置５へ送給し、常法に従って溶融亜鉛めっきを施せばよい。
【００６８】
溶融亜鉛めっき装置５に備えられた溶融亜鉛めっき浴は、例えば、Ａｌを０．０８〜０．１２質量％含有し、浴温は、例えば、４６０〜４８０℃に調整することが好ましい。
【００６９】
溶融亜鉛めっきの付着量は、例えば、ガスワイピングで管理できる。
【００７０】
溶融亜鉛めっきを施した素地鋼板Ｐは、板温が４４０〜４８０℃となるように予め設定した合金化炉６へ送給し、合金化処理を施すことによって、合金化溶融亜鉛めっき鋼板Ｑを製造できる。
【００７１】
こうして得られた合金化溶融亜鉛めっき鋼板は、めっき性に優れているため、自動車、家電、建材等の分野で用いることができる。
【００７２】
以下、実施例を挙げて本発明をより具体的に説明するが、本発明は下記実施例によって制限を受けるものではなく、前記および後記の趣旨に適合し得る範囲で変更を加えて実施することも勿論可能であり、それらはいずれも本発明の技術的範囲に包含される。
【実施例】
【００７３】
実機の合金化溶融亜鉛めっき鋼板製造設備（連続亜鉛めっきライン）を用いて合金化溶融亜鉛めっき鋼板を製造し、めっき性を評価した。
【００７４】
下記表１に示した成分組成を満足し、残部が鉄および不可避不純物からなる鋼を溶製し、スラブを製造した。なお、下記表１において、「−」は検出限界以下を意味する。鋼種ａは、Ｃｒ非添加鋼であり、鋼種ｂは、Ｃｒ添加鋼である。
【００７５】
得られたスラブを１２００℃に加熱し、仕上げ圧延温度を９００℃として熱間圧延を行い、６５０〜７５０℃で巻き取って熱延鋼板を製造した。
【００７６】
得られた熱延鋼板を酸洗し、冷間圧延を行って板厚が１．８ｍｍの冷延鋼板を製造した。なお、下記表１に示した鋼種ａを用いて得られた冷延鋼板を冷延鋼板ａ、鋼種ｂを用いて得られた冷延鋼板を冷延鋼板ｂと呼ぶことがある。
【００７７】
次に、得られた冷延鋼板を素地鋼板とし、図１に示した設備で、酸化還元法により合金化溶融亜鉛めっき鋼板を製造した。
【００７８】
予熱装置１では、温度を３００℃とし、雰囲気は無酸化炉２からの対流雰囲気とした。
【００７９】
無酸化炉２の炉長は１７ｍで、無酸化炉２内は、図２のａに示すように、５つの領域（第１ゾーン〜第５ゾーン）に均等分割されている。図２のａでは、第１ゾーン〜第５ゾーンを、Ｚ1〜Ｚ5と表記した。無酸化炉２の壁面には、無酸化炉２内を加熱するために、直火バーナ２１が設けられている。直火バーナ２１は、図２のａに示すように、素地鋼板Ｐを挟むように上下に配置されている。この直火バーナ２１は、素地鋼板Ｐの移動方向に対して、上流側または下流側にずれて配置されており、図２のｂに示すように、素地鋼板Ｐに対して右側からと左側から直火がでるように配置されている。無酸化炉２内に設けられた５つの領域（第１ゾーンＺ1〜第５ゾーンＺ5）は、領域ごとに独立して直火バーナ２１の燃焼をオン、オフできるように構成されており、各領域の雰囲気を制御できる。
【００８０】
無酸化炉２内には、ＣＯ、ＣＯ2、Ｏ2、Ｈ2Ｏ、Ｎ2からなる燃焼ガスを約５００Ｎｍ3／時間で流通させ、直火加熱方式で、素地鋼板Ｐに酸化処理を施した。本実施例では、第１ゾーンおよび第２ゾーンが、無酸化炉２の入口を含む領域である。なお、第１ゾーンおよび第２ゾーンを前段領域、第３ゾーン〜第５ゾーンを後段領域と呼ぶことがある。
【００８１】
前段領域と後段領域における酸素濃度をそれぞれ制御した。各領域の酸素濃度を下記表２に示す。
【００８２】
無酸化炉２の出口で、熱電対を用いて素地鋼板Ｐの加熱温度（鋼板到達温度）を測定し、結果を下記表２に示す。
【００８３】
無酸化炉２で酸化処理した素地鋼板Ｐは、還元炉３で還元処理した。
【００８４】
還元炉３内の雰囲気は、Ｈ2を１９〜２１体積％含み、残部はＮ2ガスとした。露点は−１０℃〜−３０℃に設定した。還元炉２での板温は８５０〜９７０℃とし、５０〜６０秒間還元処理した。
【００８５】
還元炉３で還元処理した後、冷却装置４で冷却した。冷却装置４では、一段階目の急冷帯で板温を６００℃まで冷却し、次いで二段階目の急冷帯で板温を４５０℃まで冷却した後、低温保持帯で、４５０℃で、３０〜３６秒保持した。
【００８６】
冷却装置４で冷却した素地鋼板Ｐは、溶融亜鉛めっき装置５へ送給し、溶融亜鉛めっきを施した。溶融亜鉛めっき装置５に備えられた溶融亜鉛めっき浴は、Ａｌを０．０８〜０．１２質量％含有し、浴温は４６０〜４８０℃である。めっき付着量は、ガスワイピングで管理した。
【００８７】
溶融亜鉛めっきを施した素地鋼板Ｐは、板温が４４０〜４８０℃となるように予め設定した合金化炉６へ送給し、合金化処理を施し、合金化溶融亜鉛めっき鋼板Ｑを製造した。合金化溶融亜鉛めっき鋼板Ｑの金属組織は、フェライトおよびマルテンサイトからなるデュアルフェイズであり、引張強度は９８０ＭＰａ以上、１１８０ＭＰａ未満（９８０ＭＰａ級）であった。
【００８８】
得られた合金化溶融亜鉛めっき鋼板のめっき性を次の手順で評価した。
【００８９】
めっき性は、不めっきの有無、合金化溶融亜鉛めっきの付着量、合金化溶融亜鉛めっきに含まれるＦｅ量に基づいて評価した。
【００９０】
（１）不めっきの有無
得られた合金化溶融亜鉛めっき鋼板の表面を目視で観察し、不めっきが無い場合を合格、不めっきが有る場合を不合格と評価した。評価結果を下記表２に示す。
【００９１】
（２）合金化溶融亜鉛めっきの付着量
得られた溶融亜鉛めっき鋼板のめっき部分を酸で溶解し、誘導結合プラズマ（Ｉｎｄｕｃｔｉｖｅｌｙ  Ｃｏｕｐｌｅｄ  Ｐｌａｓｍａ；ＩＣＰ）分析によりめっき付着量を測定した。めっき付着量に基づいて、次の基準でめっき性を評価し、評価結果を下記表２に示す。
過剰：めっき付着量が６５ｇ／ｍ2超
合格：めっき付着量が４５〜６５ｇ／ｍ2
不足：めっき付着量が４５ｇ／ｍ2未満
【００９２】
（３）合金化溶融亜鉛めっきに含まれるＦｅ量
上記ＩＣＰ分析によりＦｅ量（質量％）を測定した。Ｆｅ量に基づいて、次の基準でめっき性を評価し、評価結果を下記表２に示す。
過剰：Ｆｅ量が１５質量％超
合格：Ｆｅ量が７〜１５質量％
不足：Ｆｅ量が７質量％未満
【００９３】
上記（１）〜（３）の評価項目の全てが合格と評価された鋼板を本発明例とし、上記（１）〜（３）のうち一つでも合格と評価されなかった鋼板を比較例とした。
【００９４】
下記表２から次のように考察できる。
【００９５】
Ｎｏ．６〜１１は、いずれも所定の成分組成を満足する素地鋼板を用い、本発明で規定する要件を満足する条件で製造した例であり、めっき性に優れた合金化溶融亜鉛めっき鋼板が得られた。
【００９６】
一方、Ｎｏ．１〜５、１２、１３は、本発明で規定するいずれかの要件を満足しない条件で製造した例であり、合金化溶融亜鉛めっき鋼板のめっき性を改善できなかった。
【００９７】
これらのうち、Ｎｏ．１〜５は、Ｃｒを含有しない素地鋼板を用いた例である。
【００９８】
詳細には、Ｎｏ．１、４は、無酸化炉２の入口を含む領域（前段領域）の酸素濃度が本発明で規定する範囲よりも高すぎた例であり、Ｎｏ．５は、無酸化炉２の入口を含む領域（前段領域）の酸素濃度および無酸化炉全体（特に、後段領域）の酸素濃度が本発明で規定する範囲よりも高すぎた例であり、いずれも無酸化炉２で過剰酸化が起こったため、めっき付着量が増大し、めっき性を改善できなかった。
【００９９】
また、Ｎｏ．２、３は、無酸化炉２における酸素濃度を本発明で規定する範囲に適切に制御した例であるが、Ｃｒを含有しない素地鋼板を用いたため、無酸化炉２で過剰酸化が起こり、めっき付着量が増大し、めっき性を改善できなかった。
【０１００】
これに対し、Ｎｏ．１２、１３は、本発明で規定する成分組成を満足する素地鋼板を用いた例である。しかし、Ｎｏ．１２は、無酸化炉２の入口を含む領域（前段領域）の酸素濃度が本発明で規定する範囲よりも高すぎ、Ｎｏ．１３は、無酸化炉全体（特に、後段領域）の酸素濃度が本発明で規定する範囲よりも高すぎたため、いずれも無酸化炉２で過剰酸化が起こり、めっきに含まれるＦｅ量が増大し、めっき性を改善できなかった。
【０１０１】
【表１】
2017179438.tif 000002
【０１０２】
【表２】
2017179438.tif 000003
【符号の説明】
【０１０３】
１    予熱装置
２    無酸化炉
３    還元炉
４    冷却装置
５    溶融亜鉛めっき装置
６    合金化炉
２１  直火バーナ
２２  支持ローラ
２３  移動方向
Ｐ    素地鋼板
Ｑ    合金化溶融亜鉛めっき鋼板
Ｚ1    第１ゾーン
Ｚ2    第２ゾーン
Ｚ3    第３ゾーン
Ｚ4    第４ゾーン
Ｚ5    第５ゾーン
【図１】
2017179438.tif 000004
【図２】
2017179438.tif 000005